그 후 , 부극 , 세 퍼 레이터 및 정극 으로 비수 계 전해액 900 μ l 을 진공 중 에서 주입 한 후 , 알루미늄 제 판 ( 두께 1 . 1 mm , 직경 16 . 0 mm ) 및 스프링 을 수납 하 였 다 . 마지막 으로 , 폴리프로필렌 제 가스켓 을 통해 , 전지 캔 덮개 를 전용 의 코인 셀 코킹 기 를 사용 하 여 코킹 함 으로써 , 전지 내 의 기밀 성 을 유지 하 며 직경 20 mm , 높이 3 . 2 mm 의 코인 형 전지 를 제작 하 였 다 .